(57)【特許請求の範囲】
【請求項１】
表面に下記要件（１）〜（３）及び（６）を満足するディンプルが形成されていることを特徴とするゴルフボール。
（１）周縁部に曲率半径（Ｒ）０．５〜２．５ｍｍの丸みが設けられたディンプルを有する。
（２）ディンプルの縁に囲まれた平面で定義されるディンプル面積の合計が、ボール表面にディンプルが存在しないと仮定した仮想球の表面積に占める比率である表面占有率（ＳＲ）が６０〜７４％。
（３）直径（Ｄ）に対する上記曲率半径（Ｒ）の比率（Ｒ／Ｄ比率）が２０％以上となるディンプルの合計個数（ＲＡ）のディンプル総数（Ｎ）に対する比率（ＥＲ）が１５〜８５％。
（６）ディンプルの縁に囲まれた平面から下方に形成されるディンプル空間体積の合計が、ボール表面にディンプルが存在しないと仮定した仮想球の体積に占める比率（ＶＲ）が０．９９〜１．７。
【請求項２】
更に下記要件（４）を満足する請求項１記載のゴルフボール。
（４）直径（Ｄ）の異なる複数種のディンプルを有すると共に、自己の直径（Ｄ）よりも大きい直径（Ｄ）のディンプルの曲率半径（Ｒ）が自己の曲率半径（Ｒ）以下になるディンプルと、最大の直径（Ｄ）を有する最大径ディンプルとの合計個数（ＤＥ）のディンプル総数（Ｎ）に対する割合（ＤＥＲ）が８０％以上。
【請求項３】
更に下記要件（５）を満足する請求項１又は２記載のゴルフボール。
（５）ディンプル総数（Ｎ）が３８０個以下。
【請求項４】
（３）直径（Ｄ）に対する上記曲率半径（Ｒ）の比率（Ｒ／Ｄ比率）が２０％以上となるディンプルの合計個数（ＲＡ）のディンプル総数（Ｎ）に対する比率（ＥＲ）が１５〜３０％である請求項１〜３のいずれか１項に記載のゴルフボール。
【請求項５】
上記ディンプルが、２０面体配列、１２面体配列、８面体配列、３回対称配列、５回対称配列のいずれかの配列により球面上に展開されている請求項１〜４のいずれか１項に記載のゴルフボール。
【発明の詳細な説明】
【技術分野】
【０００１】
本発明は、表面に多数のディンプルを有するゴルフボールに関し、更に詳述すれば、ディンプルエッジの損傷を可及的に防止して耐久性を向上させたゴルフボールに関する。
【背景技術】
【０００２】
ゴルフボールには、単層の硬質ゴムからなるワンピースボールや、硬質ゴムのソリッドコアとその周面に直接又は中間層を介してアイオノマー樹脂などを主成分とするカバーを被覆形成してなるソリッドタイプ、センターボールに糸ゴムを巻回してなる糸巻きコアにバラタカバーを被覆形成してなる糸巻きタイプなどが知られている。
【０００３】
いずれのゴルフボールにも通常、球面全体に多数のディンプルが設けられており、このディンプルが形成された球面上に更にブランドネームやプレヤーナンバー等（以下、マークという）の印刷を行った後、カバー材の保護と外観向上などを目的として塗装（通常、クリアー塗装）が施され、製品化されている。
【０００４】
しかしながら、ゴルフボールには、金属製のクラブヘッドで打撃される際に非常に強い衝撃が負荷されると共に、クラブのロフト角により非常に強い摩擦力がボール表面に作用し、ボール表面が傷付きやすい。また、バンカーショットなどではクラブヘッドのフェース（打撃面）とボールとの間に砂粒が入り込み、更にボール表面が傷付きやすくなる。
【０００５】
このため、ゴルフボール表面に形成された塗装膜が傷付き磨耗し又は剥離して、ボール表面に印刷されたマークにかすれ、欠け、不鮮明化などの不都合が発生し、ボールの商品価値を低下させる問題が発生しやすい。更に、塗装膜の部分的な剥離や欠けは、所期のボール性能を低下させることにもなる。
【０００６】
また、練習場などで用いられる練習用ボールの場合には、練習場のボールであることを示すマーク類が印刷されるが、練習用ボールは長期に亘って繰り返し打撃に供されるため耐久性が最も重要な性能の１つであり、上記マークの耐久性についても、その向上が強く望まれるところである。
なお、本発明の先行技術としては、下記特許文献１〜８を挙げることができる。
【先行技術文献】
【特許文献】
【０００７】
【特許文献１】特開昭４８−０６３８３５号公報
【特許文献２】特開平０１−２６８５７８号公報
【特許文献３】特開平０２−０４５０７４号公報
【特許文献４】特開２０００−２７９５５３号公報
【特許文献５】特開２００４−０７３５２４号公報
【特許文献６】特開２００５−３１９２９２号公報
【特許文献７】特開２００７−１３６１７３号公報
【特許文献８】特開２００７−１９０３８２号公報
【発明の概要】
【発明が解決しようとする課題】
【０００８】
本発明は、上記事情に鑑みなされたもので、ゴルフボール表面の塗装膜の損傷を可及的に防止することができ、ボール表面に印刷されたマークの耐久性を効果的に向上させると共に、塗膜層の損傷によるボール性能の低下を防止することを目的とする。
【課題を解決するための手段】
【０００９】
本発明者は、上記目的を達成するため鋭意検討を行なった結果、ゴルフボール表面の塗装膜の損傷が特にディンプルのエッジ部分で発生しやすいこと、その場合ディンプルのエッジを滑らかに形成することにより、塗装膜の損傷、特に塗装膜の剥離を効果的に抑制してマーク耐久性を向上させることができると共に、塗装膜損傷によるボール性能の低下を防止し得ることを見出した。そこで、これらをボールの飛び性能等を低下させることなく確実に達成するべく、ディンプルエッジの曲率半径（Ｒ）、ディンプルの大きさ（直径）（Ｄ）と曲率半径（Ｒ）との関係、更にディンプル総数（Ｎ）と曲率半径（Ｒ）との関係などにつき更に検討を進め、本発明を完成したものである。
【００１０】
即ち、本発明は、下記請求項１〜５に記載のゴルフボールを提供する。
請求項１：
表面に下記要件（１）〜（３）及び（６）を満足するディンプルが形成されていることを特徴とするゴルフボール。
（１）周縁部に曲率半径（Ｒ）０．５〜２．５ｍｍの丸みが設けられたディンプルを有する。
（２）ディンプルの縁に囲まれた平面で定義されるディンプル面積の合計が、ボール表面にディンプルが存在しないと仮定した仮想球の表面積に占める比率である表面占有率（ＳＲ）が６０〜７４％。
（３）直径（Ｄ）に対する上記曲率半径（Ｒ）の比率（Ｒ／Ｄ比率）が２０％以上となるディンプルの合計個数（ＲＡ）のディンプル総数（Ｎ）に対する比率（ＥＲ）が１５〜８５％。
（６）ディンプルの縁に囲まれた平面から下方に形成されるディンプル空間体積の合計が、ボール表面にディンプルが存在しないと仮定した仮想球の体積に占める比率（ＶＲ）が０．９９〜１．７。
請求項２：
更に下記要件（４）を満足する請求項１記載のゴルフボール。
（４）直径（Ｄ）の異なる複数種のディンプルを有すると共に、自己の直径（Ｄ）よりも大きい直径（Ｄ）のディンプルの曲率半径（Ｒ）が自己の曲率半径（Ｒ）以下になるディンプルと、最大の直径（Ｄ）を有する最大径ディンプルとの合計個数（ＤＥ）のディンプル総数（Ｎ）に対する割合（ＤＥＲ）が８０％以上。
請求項３：
更に下記要件（５）を満足する請求項１又は２記載のゴルフボール。
（５）ディンプル総数（Ｎ）が３８０個以下。
請求項４：
（３）直径（Ｄ）に対する上記曲率半径（Ｒ）の比率（Ｒ／Ｄ比率）が２０％以上となるディンプルの合計個数（ＲＡ）のディンプル総数（Ｎ）に対する比率（ＥＲ）が１５〜３０％である請求項１〜３のいずれか１項に記載のゴルフボール。
請求項５：
上記ディンプルが、２０面体配列、１２面体配列、８面体配列、３回対称配列、５回対称配列のいずれかの配列により球面上に展開されている請求項１〜４のいずれか１項に記載のゴルフボール。
【発明の効果】
【００１１】
本発明のゴルフボールによれば、ディンプルエッジの適正化により、ボール表面に形成された塗装膜の損傷、特に塗装膜の剥離を効果的に抑制し、ボール表面に印刷されたマークの損傷を可及的に防止することができると共に、塗膜層の損傷による性能低下を抑制することができる。
【図面の簡単な説明】
【００１２】
【図１】ディンプルの断面を示す概略図である。
【図２】ディンプル配列の一例を示すもので、（Ａ）は平面図、（Ｂ）は正面図である。
【図３】実施例，比較例で作製したゴルフボールに付したマークを示す平面図である。
【発明を実施するための形態】
【００１３】
以下、本発明について更に詳しく説明する。
本発明のソリッドゴルフボールは、例えば図１に示すように、周縁部に曲率半径（Ｒ）が０．５〜２．５ｍｍの丸みが設けられたディンプルを有するものである［要件（１）］。
【００１４】
上記曲率半径（Ｒ）は、上記のように０．５〜２．５ｍｍとされるものであるが、より好ましい下限値は０．６ｍｍ、更に好ましくは０．７ｍｍであり、より好ましい上限値は１．８ｍｍ、更に好ましくは１．５ｍｍとされる。
【００１５】
ここで、本発明ゴルフボールに設けられるディンプルは、特に制限されるものではないが、直径（Ｄ）の異なるディンプルを３種類以上設けることが好ましく、より好ましくは５種類以上のディンプルを形成することが好ましい。この場合、ディンプルの直径（Ｄ）
は、特に制限されるものはないが、１．５〜７ｍｍとすることが好ましく、より好ましい下限値は１．８ｍｍ、より好ましい上限値は６．５ｍｍである。また、ディンプルの深さも特に制限されるものではないが、０．０５〜０．３５ｍｍとすることが好ましく、より好ましい下限値は０．１ｍｍであり、より好ましい上限値は０．３ｍｍ、さらに好ましくは０．２５ｍｍである。更に、ディンプルの総数（Ｎ）も特に制限させるものではないが、３８０個以下とすることが好ましく［要件（５）］、より好ましくは３５０個以下、より具体的には２２０〜３４０個とすることが好ましい。
【００１６】
また、本発明では、ディンプルの縁に囲まれた平面（図１中の一点鎖線）で定義されるディンプル面積の合計が、ボール表面にディンプルが存在しないと仮定した仮想球（図１中の破線）の表面積に占める比率である表面占有率（ＳＲ）が６０〜７４％となるように、ディンプルを形成する［要件（２）］。ＳＲが７４％以上であると、隣接するディンプル間の間隔が狭くなりすぎて上記曲率半径の丸みをディンプル周縁部に設けることが困難になる。一方、ＳＲが６０％未満であると、空力性能が低下して飛距離の低下を生じることとなる。なお、好ましいＳＲの下限値は６５％、より好ましくは６８％であり、好ましい上限値は７３％である。
【００１７】
また、本発明では、直径（Ｄ）に対する上記曲率半径（Ｒ）の比率（Ｒ／Ｄ比率）が２０％以上となるディンプルの合計個数（ＲＡ）のディンプル総数（Ｎ）に対する比率（ＥＲ）が１５〜９５％となるように、ディンプルを形成する［要件（３）］。この場合、上記Ｒ／Ｄ比率は、（Ｒ／Ｄ）×１００％で表され、この比率が大きいほどディンプルの大きさに対して丸み部分の占める割合が大きく、より滑らかな断面形状を有するディンプルであることを意味するものである。そして、上記ＥＲはこの滑らかなディンプルが全ディンプルに占める割合を表すものであり、上記のように１５〜９５％とすることによってディンプルのエッジ部分における塗装膜の損傷を効果的に抑制することができるものである。なお、上記Ｒ／Ｄ比率の上限値に特に制限は無いが、好ましくは６０％以下、より好ましくは４０％以下である。また、上記ＥＲの好ましい下限値は２０％、より好ましくは２５％であり、好ましい上限値は９０％、より好ましくは８５％、更に好ましくは７０％である。
【００１８】
更に、直径（Ｄ）の異なる複数種のディンプルを有する場合、本発明では、特に制限されるものではないが、自己の直径（Ｄ）よりも大きい直径（Ｄ）のディンプルの曲率半径（Ｒ）が自己の曲率半径（Ｒ）以下になるディンプルと、最大の直径（Ｄ）を有する最大径ディンプルとの合計個数（ＤＥ）のディンプル総数（Ｎ）に対する割合（ＤＥＲ）が８０％以上となるようにディンプルを形成することが好ましい［要件（４）］。
【００１９】
通常は、ディンプルの深さ（図１参照）が一定であれば、直径が小さくなるほど周縁部に設けられる丸みの曲率半径（Ｒ）は小さくなるが、深さを調節するなどの手段によって直径が小さいディンプルでも周縁の丸みのＲをできるだけ大きく設定して、滑らかな断面形状のディンプルとし、上記ＤＥＲを８０％以上とすることにより、このような滑らかなディンプルの割合を多くして、塗装膜の損傷をより効果的に抑制するものである。なお、このＤＥＲのより好ましい値は８５％以上、更に好ましくは９０％以上、最も好ましくは９３％以上である。なお、ＤＥＲの上限値は１００％である。
【００２０】
本発明のゴルフボールでは、特に制限されるものではないが、ディンプルの縁に囲まれた平面（図１中の一点鎖線）から下方に形成されるディンプル空間体積の合計が、ボール表面にディンプルが存在しないと仮定した仮想球（図１中の破線）の体積に占める比率（ＶＲ）が０．８〜１．７となるようにディンプルを形成することが好ましい［要件（６）］。
【００２１】
これは、一般にディンプルの周縁に丸みをつけると弾道が高くなる飛行特性になりやすいため、ＶＲを上記のように高めに設定して安定した弾道を維持するものである。なお、ＶＲのより好ましい下限値は０．８３、更に好ましくは０．８５、最も好ましくは０．８６である。またＶＲのより好ましい上限値は１．５、更に好ましくは１．３、最も好ましくは１．２である。
【００２２】
本発明のゴルフボールは、上記ディンプルをボール表面に形成したものであるが、そのディンプルの平面形状は、通常円形とされるが、曲線により形成された非円形状とすることもできる。また、ディンプルの配列にも制限はなく、２０面体配列、１２面体配列、８面体配列、３回対称配列、５回対称配列などを採用することができる。
【００２３】
上記ディンプルを有する本発明ゴルフボールの成形は、上記ディンプルを凹凸反転させて転写した金型を用い、常法に従って射出成形又は圧縮成形して形成することができるが、その際の金型作製には、３ＤＣＡＤ・ＣＡＭを使用し、反転用マスター型に全表面形状を直接３次元で削りだす手法、あるいは成型用金型のキャビティー部を直接３次元で削りだす手法を用いることができる。
【００２４】
なお、本発明のゴルフボールは、表面に上記ディンプルが形成されていればよく、ボールの構造や形成材料等に制限はなく、ワンピースゴルフボール，ツーピースゴルフボール，３層以上のマルチピースゴルフボール等のソリッドゴルフボールや、糸巻きゴルフボールとして、公知の材料を用い公知の方法で製造することができる。
【実施例】
【００２５】
以下、実施例、参考例及び比較例を示し、本発明を具体的に説明するが、本発明は下記の実施例に制限されるものではない。
【００２６】
〔実施例１及び２、参考例１、比較例１〕
下記組成のゴム組成物を加硫成形してなるコアの外周に下記組成のカバーを被覆形成し、下記表１に示したディンプルを形成した直径４２．７ｍｍのゴルフボールを成形した。このボール表面に図３に示したマークを印刷した後、主剤：ポリエステル樹脂（酸価６、ＯＨ価１６８）（固形分）／酢酸ブチル／ＰＭＡ（プロピレングリコールモノメチルエーテルアセテート）が７０／１５／１５質量部とした、主剤１００質量部に対して、硬化剤：無黄変ポリイソシアネートとしてヘキサメチレンジイソシアネートのアダクト体（武田薬品工業（株）製、タケネートＤ−１６０Ｎ、ＮＣＯ含有量８．５質量％、固形分５０質量％）が１５０質量部、酢酸ブチル１５０質量部、からなる、クリア塗装を実施して塗装膜を形成し、完成品とした。得られた各ゴルフボールにつき下記砂磨耗試験を行なって、マーク耐久性を評価した。結果を表１に示す。
【００２７】
〔コアの材料組成〕
ＢＲ１（ＪＳＲ製のＮｉ触媒ブタジエンゴム）                            ９５質量部
ＩＲ２２００（ＪＳＲ製のイソプレンゴム）                                ５質量部
パークミルＤ（日本油脂製の有機過酸化物）                          １．０７質量部
酸化亜鉛（堺化学工業社製）                                            ２３質量部
老化防止剤（大内新興化学工業社製の「ノクラックＮＳ−６」）          ０．２質量部
メタクリル酸（浅田化学工業社製）                                  ２２．５質量部
【００２８】
〔カバーの組成〕
パンデックスＴ８１９５
（大日本インキ化学工業（株）製、熱可塑性ポリウレタンエラストマー）  １００質量部
二酸化チタン（商品名「タイペークＲ５５０」石原産業社製）            ３．５質量部
ポリエチレンワックス（商品名「サンワックス１６１Ｐ」三洋化成社製）  １．５質量部
【００２９】
〔砂磨耗試験〕
内容量８リットルの磁性のボールミルにゴルフボールを１０個とバンカー用の砂３リットルを入れ、１４４時間ミキシングし、砂磨耗による、マークの欠け具合、表面の傷付き度合い、光沢減少の度合い、及び砂の付着の度合いを目視により調べた。その結果から良（○）、普通（△）、悪い（×）の三段階でマーク耐久性を評価した。
【００３０】
【表１】
0005821263.tif 000002
＊表１中の各項目の詳細は下記の通りである。
Ｒ：周縁部に設けられた丸みの曲率半径
Ｒ／Ｄ比率：直径（Ｄ）に対する曲率半径（Ｒ）の比率
Ｎ：ディンプル総数
ＲＡ：（Ｒ／Ｄ比率）が２０％以上となるディンプルの合計個数
ＥＲ：（ＲＡ）のディンプル総数（Ｎ）に対する比率
ＤＥ：自己の直径（Ｄ）よりも大きい直径（Ｄ）のディンプルの曲率半径（Ｒ）が自己の曲率半径（Ｒ）以下になるディンプルと、最大の直径（Ｄ）を有する最大径ディンプルとの合計個数
ＤＥＲ：（ＤＥ）のディンプル総数（Ｎ）に対する比率
ＳＲ：ディンプルの縁に囲まれた平面で定義されるディンプル面積の合計が、ボール表面にディンプルが存在しないと仮定した仮想球の表面積に占める比率である表面占有率
ＶＲ：ディンプルの縁に囲まれた平面から下方に形成されるディンプル空間体積の合計が、ボール表面にディンプルが存在しないと仮定した仮想球の体積に占める比率
【００３１】
表１に示されているように、本発明のディンプルを形成した実施例１及び２、参考例１のゴルフボールは、表面の塗装膜の損傷を可及的に防止することができ、ボール表面に印刷されたマークの耐久性を効果的に向上させ得ることが認められる。
【図１】
0005821263.tif 000003
【図２】
0005821263.tif 000004
【図３】
0005821263.tif 000005